(57)【要約】【課題】ヒートパイプおよび支持体等の被着体に貼り付ける際に破れることがなく、熱伝導性が高い冷蔵庫ヒートパイプ固定用粘着テープを提供すること。【解決手段】金属箔１とポリオレフィンフィルムである基材フィルム２とが接着剤層６を介して積層され、基材フィルム２側に粘着剤層３が積層された冷蔵庫ヒートパイプ固定用粘着テープ１０Ａであって、金属箔１の厚みが５〜１５μｍであり、金属箔１と接着剤層６と基材フィルム２との積層厚みが２５〜３５μｍであり、金属箔１と接着剤層６と基材フィルム２と粘着剤層３との積層厚みが５５μｍ以下である構成とする。この冷蔵庫ヒートパイプ固定用粘着テープ１０Ａによって、アルミニウムパイプ８をエポキシ塗装鋼板９に固定する。【選択図】図５
2018021695.tif 000002
【特許請求の範囲】
【請求項１】
金属箔と基材フィルムとが接着剤層を介して積層され、前記基材フィルム側に粘着剤層が積層された冷蔵庫ヒートパイプ固定用粘着テープであって、
前記金属箔の厚みが５〜１５μｍであり、
前記金属箔と接着剤層と基材フィルムとの積層厚みが２５〜３５μｍであり、
前記金属箔と接着剤層と基材フィルムと粘着剤層との積層厚みが５５μｍ以下であることを特徴とする冷蔵庫ヒートパイプ固定用粘着テープ。
【請求項２】
前記金属箔側に剥離剤層を積層し、ロール状に巻回した請求項１に記載の冷蔵庫ヒートパイプ固定用粘着テープ。
【発明の詳細な説明】
【技術分野】
【０００１】
本発明は冷蔵庫ヒートパイプ固定用粘着テープに関する。
【０００２】
従来、冷蔵庫内の熱を外部へ放出するための蛇行状のヒートパイプを、冷蔵庫の筐体を構成している側面パネルまたは後面パネル等の支持体の外面に固着するために、金属箔と、金属箔の片面に形成された粘着剤層とからなる冷蔵庫ヒートパイプ固定用粘着テープ（以下、粘着テープと呼称する）が用いられている。この粘着テープは、ヒートパイプの放熱を妨げないようにするために、粘着テープとのヒートパイプの貼付面での熱伝導性が高いことが好ましい。
【０００３】
特許文献１に記載された金属箔粘着テープは、アルミニウム箔（厚さ：８０μｍ）の片面に粘着剤層が形成されている。また、特許文献２に記載された伝熱テープは、アルミニウム箔（厚さ：５０μｍ）の片面に厚い膜厚と薄い膜厚となるように交互に粘着剤層が形成されている。
【０００４】
また、金属箔のみに粘着剤を直接塗工することは技術的に難しく、市販の金属箔粘着テープは、金属箔と、粘着剤を塗工したセパレーターと、金属箔と粘着剤とが密着するように、金属箔とセパレーターとをラミネート（いわゆる転写塗工）しているのが普通である。
【先行技術文献】
【特許文献】
【０００５】
【特許文献１】実開平３−７７１８０号公報
【特許文献２】特公昭６２−１０５９０号公報
【発明の概要】
【発明が解決しようとする課題】
【０００６】
粘着テープとヒートパイプとの間の熱伝導性を高く保持するには、粘着テープとヒートパイプとが密着されていることが重要である。これに対して、特許文献１に記載されたもの、および特許文献２に記載されたものは、いずれも、金属箔の厚さが厚いために、しなやかさに欠け、ヒートパイプに対する貼り合わせ作業が難しく、しわが生じない状態にかつ密着面に気泡を抱き込んだ状態に密着させるのには熟練を要する。さらに、しわや気泡が発生した状態で、粘着テープがヒートパイプに貼り合わせて支持体に固着された場合、粘着テープがヒートパイプからの伝熱を受けて外部に放熱する熱伝導性が低下する原因となっている。
【０００７】
特許文献１に記載されたものは、アルミニウム箔が厚いので、特許文献１の図１に示すように、凝縮パイプに対して半周面を密着させた状態に貼り合わせられ、粘着テープとヒートパイプと支持体との間に熱伝導に関与しない大きな空間が形成され、この空間が、粘着テープがヒートパイプからの伝熱を受けて外面で放熱する熱伝導性を低下させる原因になっている。
【０００８】
そこで、粘着テープとヒートパイプと支持体との間に形成される空間を可能な限り小さくするために、特許文献１に記載されたものについて、金属箔の厚さを薄くして、上記の空間が形成されないように粘着テープをヒートパイプに貼り合わせようとすると、図７に示すように粘着テープが破れてしまうという問題があった。このことは、特許文献２に記載されたものや、上述した市販の金属箔粘着テープも、ほぼ同様である。
【０００９】
また、上述した市販の金属箔粘着テープは、金属箔粘着テープをヒートパイプに貼り付ける際に、セパレーターを剥がす必要があり作業性が悪く、さらにセパレーターがゴミとして出る点も問題となっている。
【００１０】
本発明は、上述した問題に鑑みてなされたもので、ヒートパイプおよび支持体等の被着体に貼り付ける際に破れることがなく、熱伝導性が高い冷蔵庫ヒートパイプ固定用粘着テープを提供することを目的としている。
【課題を解決するための手段】
【００１１】
本発明に係る冷蔵庫ヒートパイプ固定用粘着テープは、上記課題を解決するため、金属箔と基材フィルムとが接着剤層を介して積層され、前記基材フィルム側に粘着剤層が積層された冷蔵庫ヒートパイプ固定用粘着テープであって、前記金属箔の厚みが５〜１５μｍであり、前記金属箔と接着剤層と基材フィルムとの積層厚みが２５〜３５μｍであり、前記金属箔と接着剤層と基材フィルムと粘着剤層との積層厚みが５５μｍ以下である構成とする。
【００１２】
この構成により、本発明に係る冷蔵庫ヒートパイプ固定用粘着テープは、厚みが５〜１５μｍの金属箔が接着剤層を介して基材フィルムに積層され、金属箔と接着剤層と基材フィルムとの積層厚みが２５〜３５μｍであり、金属箔と接着剤層と基材フィルムと粘着剤層との積層厚みが５５μｍ以下であるため、ヒートパイプおよび支持体等の被着体に貼り付ける際に破れることがなく、従来のものと比べて熱伝導性が高くなる。すなわち、本発明に係る冷蔵庫ヒートパイプ固定用粘着テープは、基材フィルムと金属箔とを積層しているから破れにくく、テープ厚さが薄いため熱伝導性が高い。
【００１３】
また、本発明に係る冷蔵庫ヒートパイプ固定用粘着テープは、前記金属箔側に剥離剤層を積層し、ロール状に巻回した構成とすることが好ましい。
【００１４】
この構成により、本発明に係る冷蔵庫ヒートパイプ固定用粘着テープは、離型剤層を金属箔側に積層してロール状に巻回したため、冷蔵庫ヒートパイプ固定用テープをヒートパイプおよび支持体等の被着体に貼り付ける際にセパレーターを剥がす必要がなく、作業性がよくなり、セパレーターがゴミとして出ない。
【発明の効果】
【００１５】
本発明によれば、ヒートパイプおよび支持体に貼り付ける際に破れることがなく、熱伝導性が高い冷蔵庫ヒートパイプ固定用粘着テープを提供することができる。
【図面の簡単な説明】
【００１６】
【図１】本発明の実施の形態に係るセパレーター付きの冷蔵庫ヒートパイプ固定用粘着テープの模式的断面図である。
【図２】本発明の実施の形態に係るセパレーターレスの冷蔵庫ヒートパイプ固定用粘着テープの模式的断面図である。
【図３】本発明の実施の形態に係る冷蔵庫ヒートパイプ固定用粘着テープに用いる穿孔プラスチックフィルムを上から見た模式図である。
【図４】本発明の実施の形態に係る冷蔵庫ヒートパイプ固定用粘着テープに用いる穿孔プラスチックフィルムの模式的断面図（図３のＡ−Ａ断面図）である。
【図５】本発明の実施の形態に係る冷蔵庫ヒートパイプ固定用粘着テープを用いてアルミパイプを塗装鋼板に固定した状態の模式的断面図である。
【図６】本発明の実施の形態に係る冷蔵庫ヒートパイプ固定用粘着テープを用いてアルミパイプを塗装鋼板に固定した状態を横方向から撮影した写真である。
【図７】特許文献１に記載された構成のものについて、金属箔を薄くして、冷蔵庫ヒートパイプと支持体との間に空間が生じないように貼り付けた場合に粘着テープに生じた破れを撮影した写真である。
【発明を実施するための形態】
【００１７】
以下、本発明の実施の形態に係る冷蔵庫ヒートパイプ固定用粘着テープについて、図面を参照して説明する。
【００１８】
図１に示すように、本発明の実施の形態に係るセパレーター付きの冷蔵庫ヒートパイプ固定用粘着テープ１０は、金属箔１とポリオレフィンフィルムである基材フィルム２とが接着剤層６を介して積層され、基材フィルム２側に粘着剤層３が積層されている。基材フィルム２は、厚み方向に貫通する複数の穿孔部２ａを有する。
【００１９】
接着剤層６は、金属箔１または基材フィルム２に塗布された接着剤である。基材フィルム２の穿孔部２ａには、粘着剤層３と同一の粘着剤３ａが充填されている。したがって、金属箔１と粘着剤層３とは、穿孔部２ａ内部の粘着剤３ａを介して接着されている。
【００２０】
また、冷蔵庫ヒートパイプ固定用粘着テープ１０は、粘着剤層３において基材フィルム２の反対側に位置する面にセパレーター４が積層されている。
【００２１】
図２に示すように、本発明の実施の形態に係るセパレーターレスの冷蔵庫ヒートパイプ固定用粘着テープ１０Ａは、金属箔１とポリオレフィンフィルムである基材フィルム２とが接着剤層６を介して積層され、基材フィルム２側に粘着剤層３が積層されている。基材フィルム２は、厚み方向に貫通する複数の穿孔部２ａを有する。
【００２２】
接着剤層６は、金属箔１または基材フィルム２に塗布された接着剤である。基材フィルム２の穿孔部２ａには、粘着剤層３と同一の粘着剤３ａが充填されている。したがって、金属箔１と粘着剤層３とは、穿孔部２ａ内部の粘着剤３ａを介して接着されている。
【００２３】
また、冷蔵庫ヒートパイプ固定用粘着テープ１０Ａは、金属箔１において基材フィルム２と反対側に位置する面に剥離剤層５が積層されている。
【００２４】
金属箔１の材質は特に限定されないが、金箔、銀箔、銅箔、アルミ箔等の公知のものを用いることができる。金属箔１は、熱伝導率とコストを考えると銅箔またはアルミ箔を用いることがより好ましい。金属箔１の厚みは、５〜１５μｍの範囲とする。
【００２５】
図３、図４に示すように、基材フィルム２は、軟包装用フィルムを用いることができる。基材フィルム２は、穿孔加工が施されているものと、いないもののいずれであってもよい。基材フィルム２としての使用に好ましい軟包装フィルムは、ポリエチレンフィルム、ポリプロピレンフィルム、またはポリエチレンテレフタレートフィルムの中の一種類が選ばれ、延伸化工されたものが好ましい。しかし、これら３種類のフィルムに限定されるものでなく、他に、ナイロン６フィルム、ナイロン６６フィルム、ポリ塩化ビニルフィルム、またはエチレン−メタクリル酸共重合体フィルム、ポリブチレンテレフタレートフィルム、ポリカーボネートフィルムの中から一種類が選ばれてもよい。
【００２６】
基材フィルム２は、必要に応じて、コロナ処理やプライマー処理等の公知の濡れ性を高める表面処理を施してもよい。基材フィルム２の厚みは、金属箔１と接着剤層６と基材フィルム２の積層厚みが２５〜３５μｍとなるように設定する。
【００２７】
基材フィルム２の穿孔部２ａは、公知の方法で穿孔される。穿孔方法は、熱針穿孔、溶射エネルギー穿孔、ニードル穿孔法、レーザー穿孔法等を適用することができ、特に限定されない。穿孔部２ａの孔径は特に限定されないが、０．３〜２．０ｍｍが好ましい。穿孔前のフィルム面積を１００としたときの穿孔後の穿孔部２ａの面積総和（開孔面積率）は、面積総和が大きくなるほど基材強度が低下する傾向にあるため、２〜２０％が好ましく、より好ましくは３〜１５％、さらにより好ましくは５〜１０％とする。
【００２８】
金属箔１と基材フィルム２とを積層する接着剤は、特に限定されないがポリエステル系接着剤、ポリエーテル系接着剤、ポリウレタン系接着剤、エポキシ系接着剤、アクリル系接着剤、シアノアクリレート系接着剤、シリコーン系接着剤、変性シリコーン系接着剤、シリル化ウレタン系接着剤、ポリイミド系接着剤、ポリベンズイミダゾール系接着剤、酢酸ビニル系接着剤、塩化ビニル系接着剤、ポリメタクリレート系接着剤、ポリスチレン系接着剤、ユリア系接着剤、メラミン系接着剤、フェノール系接着剤を用いることが好ましい。接着剤層６の厚みは、２〜３μｍである。
【００２９】
粘着剤層３には、公知の粘着剤が用いられ、特に限定されない。粘着剤層３には、例えば金属粉を粘着剤に混ぜ込んだものを用いてもよい。粘着剤は特に限定されないが、アクリル系粘着剤を用いることが耐候性の面で好ましい。
【００３０】
金属粉には、金粉、銀粉、銅粉、アルミ粉、ニッケル粉、クロム粉、コバルト粉、錫粉、亜鉛粉等が用いられる。金属粉の添加量は、粘着剤１００重量部に対して２０〜６０重量部が好ましく、より好ましくは３０〜５０重量部である。
【００３１】
セパレーター４は公知のものを用いることができ、特に限定されない。セパレーター４には、例えばシリコーン処理を施したプラスチックフィルムや、シリコーン処理を施したポリラミ紙、シリコーン処理を施したグラシン紙等を用いることができる。
【００３２】
剥離剤層５には、公知の剥離剤が用いられ、特に限定されない。剥離剤には、シリコーン系剥離剤、長鎖アルキル系剥離剤等を用いてもよく、長鎖アルキル系剥離剤を用いることが好ましい。
【００３３】
本実施の形態に係る冷蔵庫ヒートパイプ固定用粘着テープ１０，１０Ａは、厚みが５〜１５μｍの金属箔１が接着剤層６を介して基材フィルム２に積層され、金属箔１と接着剤層６と基材フィルム２との積層厚みが２５〜３５μｍであり、金属箔１と接着剤層６と基材フィルム２と粘着剤層３との積層厚みが５５μｍ以下であるため、ヒートパイプおよび支持体等の被着体に貼り付ける際に破れることがなく、しかも、後述するように従来のものと比べて熱伝導性が高くなる。
【００３４】
また、本実施の形態に係る冷蔵庫ヒートパイプ固定用粘着テープ１０Ａは、離型剤層５を金属箔１側に積層してロール状に巻回したため、冷蔵庫ヒートパイプ固定用テープ１０Ａをヒートパイプおよび支持体等の被着体に貼り付ける際にセパレーターを剥がす必要がなく、作業性がよくなり、セパレーターがゴミとして出ない。
【００３５】
以下に本発明の実施例を挙げて具体的に説明するが、本発明はこの実施例に限定されるものではない。
【００３６】
冷蔵庫ヒートパイプ固定用粘着テープの材料の仕様は下記の通りである。
金属箔：アルミ箔
基材フィルム：２軸延伸ポリプロピレンフィルム
穿孔方法：溶射エネルギー穿孔法
接着剤：ドライラミ接着剤
粘着剤：アクリル系粘着剤
金属粉：商品名ニッケルパウダーＴｙｐｅ２５５  ヴァーレジャパン（株）製  平均粒径  ２．２〜２．８μｍ、見掛密度  ０．５０〜０．６５ｇ/ｃｃのニッケルパウダー
剥離剤：商品名ピーロイルＨＴ  一方社油脂工業（株）製  長鎖アルキル系アクリル共重合体
【００３７】
実施例１：穿孔部の孔径（０．４ｍｍ）、開孔面積率７．８％の厚さ１５μｍの両面コロナ処理した２軸延伸ポリプロピレンフィルムと、厚さ７μｍのアルミ箔を、厚さ３μｍのドライラミ接着剤で接着して積層した。この際、ドライラミ接着剤はフィルム側に塗工した。アルミ箔側に剥離剤層として長鎖アルキル系アクリル共重合体を塗布量０．０５グラム／平方メートルとなるように積層し、さらに、フィルム側にアクリル系粘着剤１００重量部に対してニッケル粉３０重量部を含む粘着剤を厚さ２０μｍで積層し、紙管に巻回し、幅５０ｍｍに裁断してサンプルとした。
【００３８】
実施例１は、金属箔の厚みが７μｍであり、金属箔と接着剤層と基材フィルムとの積層厚みが２５μｍであり、金属箔と接着剤層と基材フィルムと粘着剤層との積層厚みが４５μｍである。
【００３９】
図５に示すように、実施例１のサンプルを冷蔵庫ヒートパイプ固定用粘着テープ１０Ａとして、外径１０ｍｍのアルミパイプ(肉厚０．５ｍｍ)８をエポキシ塗装鋼板９に固定した。ここで、アルミパイプ８およびエポキシ塗装鋼板９は、被着体である。
【００４０】
実施例１のサンプルからなる冷蔵庫ヒートパイプ固定用粘着テープ１０Ａは、厚み７μｍの金属箔１が厚み３μｍの接着剤層６を介して厚み１５μｍの基材フィルム２に積層され、金属箔１と接着剤層６と基材フィルム２との積層厚みが２５μｍであり、金属箔１と接着剤層６と基材フィルム２と粘着剤層３との積層厚みが４５μｍであるため、アルミパイプ８およびエポキシ塗装鋼板９に良好に密着し、図６に示すように破れが発生しなかった。
【００４１】
また、実施例１のサンプルを用いて、粘着剤層を厚さ０．８ｍｍのステンレス鋼板の上面に貼り付け、ステンレス鋼板をペルチェ素子式冷却ユニットに載置し、ペルチェ素子式冷却ユニットの温度を２３℃から毎分６℃の割合で下降させ、ペルチェ素子式冷却ユニットの温度が５℃に到達した直後の金属箔（アルミ箔）の表面温度で測定するという手法により、熱伝導性評価試験を実施した。この評価試験を３回にわたり実施したところ、測定された金属箔の表面温度の平均値は５．３℃であった。
【００４２】
実施例２：実施例１と同様な厚さ１５μｍの２軸延伸ポリプロピレンフィルムと、厚さ７μｍのアルミ箔を、厚さ３μｍのドライラミ接着剤で接着して積層した。実施例１と同様にアルミ箔側に剥離剤層として長鎖アルキル系アクリル共重合体を塗布量０．０５グラム／平方メートルとなるように積層し、さらに、フィルム側に金属粉を含まないアクリル系粘着剤を厚さ２０μｍで積層し、紙管に巻回し、幅５０ｍｍに裁断してサンプルとした。実施例１と実施例２との相違は、実施例１が粘着剤に金属粉か含まれているのに対して、実施例２は粘着剤に金属粉が含まれていない点にある。
【００４３】
実施例２は、金属箔の厚みが７μｍであり、金属箔と接着剤層と基材フィルムとの積層厚みが２５μｍであり、金属箔と接着剤層と基材フィルムと粘着剤層との積層厚みが４５μｍである。
【００４４】
図５に示すように、実施例２のサンプルを冷蔵庫ヒートパイプ固定用粘着テープ１０Ａとして、外径１０ｍｍのアルミパイプ(肉厚０．５ｍｍ)８をエポキシ塗装鋼板９に固定した。ここで、アルミパイプ８およびエポキシ塗装鋼板９は、被着体である。
【００４５】
実施例２のサンプルからなる冷蔵庫ヒートパイプ固定用粘着テープ１０Ａは、厚み７μｍの金属箔１が厚み３μｍの接着剤層６を介して厚み１５μｍの基材フィルム２に積層され、金属箔１と接着剤層６と基材フィルム２との積層厚みが２５μｍであり、金属箔１と接着剤層６と基材フィルム２と粘着剤層３との積層厚みが４５μｍであるため、アルミパイプ８およびエポキシ塗装鋼板９に良好に密着し、図６に示すように破れが発生しなかった。
【００４６】
また、実施例２のサンプルを用いて、前述した手法による熱伝導性評価試験を３回にわたり実施したところ、測定された金属箔の表面温度の平均値は５．４℃であった。
【００４７】
実施例３：穿孔部の孔径（０．４ｍｍ）、開孔面積率７．８％の厚さ２０μｍの両面コロナ処理した２軸延伸ポリプロピレンフィルムと、厚さ１２μｍのアルミ箔を、厚さ３μｍのドライラミ接着剤で接着して積層した。この際、ドライラミ接着剤はフィルム側に塗工した。アルミ箔側に剥離剤層として長鎖アルキル系アクリル共重合体を塗布量０．０５グラム／平方メートルとなるように積層し、さらに、フィルム側にアクリル系粘着剤１００重量部に対してニッケル粉３０重量部を含む粘着剤を厚さ２０μｍで積層し、紙管に巻回し、幅５０ｍｍに裁断してサンプルとした。
【００４８】
実施例３は、金属箔の厚みが１２μｍであり、金属箔と接着剤層と基材フィルムとの積層厚みが３５μｍであり、金属箔と接着剤層と基材フィルムと粘着剤層との積層厚みが５５μｍである。
【００４９】
図５に示すように、実施例３のサンプルを冷蔵庫ヒートパイプ固定用粘着テープ１０Ａとして、外径１０ｍｍのアルミパイプ(肉厚０．５ｍｍ)８をエポキシ塗装鋼板９に固定した。ここで、アルミパイプ８およびエポキシ塗装鋼板９は、被着体である。
【００５０】
実施例３のサンプルからなる冷蔵庫ヒートパイプ固定用粘着テープ１０Ａは、厚み１２μｍの金属箔１が厚み３μｍの接着剤層６を介して厚み２０μｍの基材フィルム２に積層され、金属箔１と接着剤層６と基材フィルム２との積層厚みが３５μｍであり、金属箔１と接着剤層６と基材フィルム２と粘着剤層３との積層厚みが５５μｍであるため、アルミパイプ８およびエポキシ塗装鋼板９に良好に密着し、図６に示すように破れが発生しなかった。
【００５１】
また、実施例３のサンプルを用いて、前述した手法による熱伝導性評価試験を３回にわたり実施したところ、測定された金属箔の表面温度の平均値は６．０℃であった。
【００５２】
比較例１：厚さ５０μｍのアルミ箔に厚さ５０μｍでアクリル系粘着剤が積層されたセパレーター付きの市販の放熱パイプ固定用アルミ粘着テープをサンプルとした。
【００５３】
比較例１の放熱パイプ固定用アルミ粘着テープよって、実施例１〜３のサンプルと同様にアルミパイプをエポキシ塗装鋼板に固定した。比較例１の放熱パイプ固定用アルミ粘着テープは、実施例１〜３のサンプルに比べて、しわが発生しやすく、アルミパイプに対する密着性が実施例１〜３のものに比べてやや低くかった。
【００５４】
また、比較例１の放熱パイプ固定用アルミ粘着テープに対して前述した手法による熱伝導性評価試験を３回にわたり実施したところ、測定された金属箔の表面温度の平均値は７．０℃であり、実施例１〜３のサンプルに比べて熱伝導性が劣った。
【００５５】
実施例１〜３および比較例１の対比表を以下に示す。
【００５６】
【表１】
2018021695.tif 000003
【００５７】
これにより、金属箔１と基材フィルム２とが接着剤層６を介して積層され、基材フィルム２側に粘着剤層３が積層された冷蔵庫ヒートパイプ固定用粘着テープ１０，１０Ａは、金属箔１の厚みを５〜１５μｍとし、金属箔１と接着剤層６と基材フィルム２との積層厚みを２５〜３５μｍとし、金属箔１と接着剤層６と基材フィルム２と粘着剤層３との積層厚みを５５μｍ以下としている。
【００５８】
以上説明したように、本発明に係る冷蔵庫ヒートパイプ固定用粘着テープは、ヒートパイプおよび支持体等の被着体に貼り付ける際に破れることがなく、従来のものと比べて熱伝導性が高くなるという効果を有し、冷蔵庫ヒートパイプ固定用粘着テープ全般に有用である。
【符号の説明】
【００５９】
１  金属箔
２  基材フィルム
３  粘着剤層
５  剥離剤層
６  接着剤層
１０，１０Ａ  冷蔵庫ヒートパイプ固定用粘着テープ
【図１】
2018021695.tif 000004
【図２】
2018021695.tif 000005
【図３】
2018021695.tif 000006
【図４】
2018021695.tif 000007
【図５】
2018021695.tif 000008
【図６】
2018021695.tif 000009
【図７】
2018021695.tif 000010